FR 2741281 A1 19970523 FR 9513844 A 19951122 SOL ORGANIQUE COMPORTANT AU MOINS UN COMPOSE OXYGENE DE TERRE(S) RARE(S), PROCEDE DE SYNTHESE DU DIT SOL ET UTILISATION DU DIT SOL POUR LA CATALYSE La présente invention a pour obJet un sol organique comportant au moins un composté oxygéné de terre(s) rare(s), un procédé de synthèse du dit sol et l'utilisation du dit sol pour la catalyse . Elle concerne plus particulierement h synthèse de particules de composés oxygéné(s) au sein d'une phase aqueuse, I'extraction des dites particules au sein d'une phase organique de manière à former un sol organique. Les sols (aqueux ?) d'oxydes de certains metaux sont connus, mais il est déjà plus difficile de trouver la description de sols organiques, seuls sont décrits des sols, ou solutions colloldales, de certains métaux, quant aux sols de mélanges de métaux si tant est qu'il soient décrits, ils ne correspondent à des mélanges de métaux que dans la mesure où il s'agit d'impureté(s) entratnée(s) par la précipitation d'un élément principal. Par ailleurs les sols organiques se préparent pour l'essentiel à partir de sols aqueux, mais les particules des sols aqueux se prêtent en général mal à l'extraction dans un solvant organique. Pour obtenir des sols organiques il faut donc sélectionner bs sols aqueux à partir desquels on fera les sols organiques et souvent prévoir un post-traitement en vue de les rendre extractibles. Meme la préparation des sols aqueux est souvent difficile et il convient de trouver des techniques qui permettent l'obtention de particubs élémentaires présentant une bonne dispersibilité dans l'eau (le sol ne constituant qu'une sorte de dispersion). En outre pour un grand nombre d'utilisations, ces sols dowent être stables et résister à de nombreuses variations des conditions extérieures (température agitation, ). Ainsi les sols peuvent constituer des catalyseurs, ou des sources de catalyseurs, en phase liquide organique. Les sols de catalyseurs peuvent être utiliser pour le séchage des peintures (en général réticubtion) et pour la catalyse de la combustion des carburants; et ce notamment pour la suppresion ou une forte réduction de la pollution des moteurs diesel sebn la technbue décrite ci- après. L'utilisation comme additif des moteurs diesel constitue un bon exemple des contraintes auxquelles doit se plier un tel sol. Lors de la combustion du gazole dans le moteur Diesel, les produits carbonés ont tendance à former des suies, qui sont réputées nocives tant pour l'environnement que pour la santé. II est recherché depuis longtemps des techniques qui permettent de réduire l'émission de ces particules carbonées, qu'on désignera dans la suite de la description sous l'expression de suies". De très nombreuses solutions ont été proposes pour réduire ces émissions carbonées. Toutefois, on s'oriente de plus en plus vers l'adaptation dans les circuits d'échappement d'un filtre susceptible d'arrêter la totalité, ou une très forte proportion (au moins 80 % en masse) des particules carbonées engendrées par la combustion des divers combustibles. Cette technique est toutefois limitée par la capacité de stockage du filtre, qu'il faut soit vider, soit en brûler les suies contenues. Cette opération dite de régénération est extrêmement coûteuse à prévoir et à mettre en oewre. Une des solutions les plus couramment proposées est la combustion de ces suies, combustion qui est provoquée de manière intermittente soit par un chauttago électrique, soit par l'utilisation d'un combustible allumeur fossile. Cette technique présente toutefois de nombreux inconvénients, dont le moindre n'est pas le risque de choc thermique conduisant à une fracture ou une fissuration du filtre céramique, ou une fusion du filtre métallique. Une solution qui serait satisfaisante consiste à introduire dans les suies des catalyseurs qui permettent une auto-inflammation fréquente des suies collectées dans le filtre. Pour cela, il faut que ces suies présentent une température d'auto inflammation suffisamment basse pour être fréquemment atteinte pendant une marche normale du moteur. Au cours du programme de recherche qui a conduit à la présente invention, il a été prouvé que les sols, notamment cérium, pouvait constituer un bon précurseur de catalyseur pour réduire la température d'autinflammation des suies. Toutefois, pour être utilisés de manière convenable et pour répondre à des dispositions d'ordre réglementaire, il est prévu que les additifs doivent être introduits au fur et à mesure des besoins, à partir d'un réservoir qui doit pouvoir n'être remplacé que tous les 50 000 kilomètres. Dans ces conditions, les additifs doivent être à la fois très concentrés et suffisamment stables pour ne point être altérés par les conditions d'agitation liées à la marche du véhicule, et par l'intervalle pluriannuel entre deux remplacements. C'est pourquoi un des buts de la présente invention est de foumir des sols d'oxydes, et notamment de terres rares, qui sont très stables. Cette stabilité doit s'entendre non seulement lorsque le sol est concentré, mais aussi lorsque le sol est dilué. Un autre but de la présente invention est de foumir un sol du type précédent qui soit concentré. Un autre but de b présente invention est de foumir un sol du type prXeNdent qui soit constitué de composés oxygénés de plusieurs métaux si besoin en est Un autre but de la présente invention est de foumir un procédé de préparation de sols des types précédents. Ces buts et d'autres qui apparaitront par la suite sont atteints au moyen d'un procédé de préparation de sol qui comportent les étapes suivantes: a) préparer une phase aqueuse comportant en dispersion au moins un composé oxygéné métallifère; (b) mettre en contact, simultanément ou consécutivernt, une suspension issue de l'étape (a) avec une phase organique comprenant au moins un agent amphiphile et de préférence un composé ou un mélange organique jouant le rôle de solvant (c) puis récupérer la phase organique; et dans lequel ledit composé oxygéné métallifère est obtenu par un procédé comportant les étapes ci-après: cc) on prépare une solution comprenant au moins un sel soluble, le plus souvent un acétate etlou un chlorure, de terre rare; ,8) on met en contact la solution avec un milieu basique et on maintient le mélange réactionnel ainsi formé à un pH basique; y) on récupère le précipité formé par atomisation ou lyophilisation. Sous l'expression de terres rares on entend le lanthane, les lanthanides ainsi que l'yttrium et le scandium, les plus courantes [et dans une certaine mesure les préférées] étant le lanthane, les lanthanides ainsi que l'yttrium. Selon une variante avantageuse de la présente invention, le procédé peut être utilisé pour préparer des composés mixtes. Pour ce faire, ledit composé oxygéné métallifère est à base d'au moins une terre rare et d'au moins un autre élément métallique choisi dans les groupes IVA, Villa VIII, IB, IIB, IIIB ET lVB de la classification périodique des éléments [La classification périodique des éléments à laquelle il est fait référence est celle publiée dans le Supplément au Bulletin de la Société Chimique de France n" 1 (janvier 1966)], et ron propre alors un mélange comprenant au moins comme contre anion une proportion élevée (au moins la moitié%, avantageusement 3/4, de préférence 9/10 en charge) d'anion non ou faiblement complexant vis à vis des métaux en solution. Comme exemple d'anion non complexant on peut citer les (per)h-nates, les nitrates et les sunonates. Mais en outre Il est souvent préférable que les anions ne soient pas susceptibles d'oxyder les cations introduits, ce qui limite le choix. Il est également souhaitable que les anions ne soient pas amphiphiles. Compte tenu des contraintes ci-dessus, un bon compromis consiste à utiliser comme anion une proportion élevée d'anions choisis parmi les anions organiques (notamment les carboxylates et les sunonates dont la chatne carbonée présente une faible longueur [au plus cinq, avantageusement au plus 3, de préférence au plus 2 atomes de carbone, les habgénures de rang supérieur au fluorure et leurs mélanges. Ainsi les acétates eVou les chlorures, ainsi que leurs mélanges, conviennent comme contre anion de ladite terre rare. Comme on l'a mentionné précédemment ladite solution peut comprendre en outre au moins un sel eVou un sol d'élément(s) métallique(s). Ainsi: - on met en contact le mélange précité avec un milieu basique et on maintient le milieu réactionnel ainsi formé à un pH basique; - on récupère le précipité formé par atomisation ou lyophilisation. Par ailleurs, I'invention concerne une suspension colloïdale (ou son organique à base d'au moins une terre rare et éventuellement d'au moins un autre élément choisi dans les groupes IVA, VIIA, VIII, IB, IIB, IIIB ET lVB de la classification périodique des éléments, obtenu à partir de composé(s) préparé comme ci dessus et présentant une dispersibilité dans l'eau d'au moins 50%. Dans la présente description, les caractéristiques de granulométrie font souvent référence à des notations du type dn où n est un nombre de 1 à 99, cette notation est bien connue dans de nombreux domaines techniques, mais est un peu plus rare en chimie, aussi peut-il être utile d'en rappeler la signification. Cette notation représente la taille de particule telle que n % (en poids, ou plus exactement en masse, puisque le poids n'est pas une quantité de matière mais une force) des particules soit inférieur ou égal à la dite taille. La taille des particules de composé oxygéné du colloide ci-dessus est telle que son d9o est d'au plus 20 nm (mesurée par METHR, c'est-à-dire par Microscopie Electronique par Transmission à Haute Résolution), plus particulièrement d'au plus 10 nm, de préférence d'au plus 5 nm (nanomèes), et en ce que sa teneur en nitrate est d'au plus 1000 ppm. Le procédé de préparation des particules de composé(s) mis sous la forme du sol selon la présente invention va tout d'abord être décrEt La première étape a) du procédé consiste à préparer, habituellement sous forme d'une solution ou suspension, l'élément ou un mélange des éments qui rentrent dans la composition du composé que l'on cherche à obtenir. Cette solution ou suspension comprend un sel soluble, le plus souvent un acétate et/ou un chlorure, de terre rare et éventuellement au moins un sel ou un sol d'un autre élément choisi dans les groupes IVA, VIIA, Vils, IB, IIB, IIIB ET WB de la classification périodique des éléments. Pour la suite de la description de cette première étape et de l'étape suivante de mise en contact avec un milieu basique, on utilisera pour simplifier le terme mélange pour désigner la solution ou suspension de l'élément ou du mélange des éléments qui rentrent dans la composition du composé. En ce qui concerne la terre rare, celle-ci peut être plus particulierorm choisie parmi le cérium, I'yttrium, le néodyme, le gadolinium, le praséodyme et le lanthane. Dans le cas de l'utilisation en catalyse des composés de l'invention, le cérium, le lanthane, le néodyme, I'yttrium et le pras8odyme sont préférés. Pour l'éventuel autre élément, on peut mentionner plus particulièrement le zirconium, les éléments de transition présentant une sous couche d en cours de remplissage, notamment les élements de la colonne VIII (notamment ceux de la premère ligne existante), le cuivre, le manganèse. En ce qui concerne les sels, on utilise de préférence l'acétate pour la ou les terres rares. Pour le ou les autres éléments, on peut mentionner comme sels les chlorures ou les sels d'acides carboxyliques comme les acétates, les oxabtes ou les formiates. Lorsque cela est possible, on utilise de préférence un acétate. L'étape suivante consiste à mettre en contact le mélange précité avec un milieu basique. Par milieu basique on entend tout milieu prôser un pH supérieur à 7. Le milieu basique sera habituellement une solution aqueuse contenant une base. On peut utiliser notamment comme base les produits du type hydroxyde. On peut citer les hydroxydes d'alcalins ou d'alcalino-terrewL On peut aussi utiliser les amines secondaires, tertiaires ou les hydroxydes d'ammoniums quatemaires. Toutefois, les amines et l'ammoniaque peuvent être préférés dans la mesure où ils diminuent les risques de pollution par les cations alcalins ou surtout alcalino- terreux. On peut aussi mentionner l'urée (dans les conditions où le diamide qu'est l'urée libère de l'ammoniaque). Enfin, dans le cas de la préparation d'un composé à base de cérium et de zirconium utilisant un chlorure de cérium, on utilise tout particulièrement les bases mentionnées ci-dessus, on évite de préférence d'utiliser les carbonates ou hydroxycarbonates. La mise en contact du mélange précité et du milieu basique se fait dans des conditions telles que le pH du mélange réactionnel que ron forme ainsi reste basique. De préférence, cette valeur de pH sera d'au moins 9. Elle pourra être plus particulièrement d'au plus 11. Plus particulièrement encore, cette valeur pourra être comprise entre 9,5 et 11. La mise en contact [étape ss)] du mélange précité et du milieu basique peut se faire par introduction du mélange dans le milieu basique. II est aussi possible de réaliser la mise en contact en continu, la condition de pH étant réalisée en réglant les débits respectifs du mélange et du milieu basique. II est possible, selon une variante particulière de l'invention, de travailler dans des conditions telles que lors de la mise en contact du mélange avec le milieu basique on maintienne constant le pH du milieu réactionnel ainsi formé. De telles conditions peuvent être obtenues en ajoutant lors de l'introduction du mélange dans le milieu basique une quantité supplémentaire de base au mélange formé. La mise en contact se fait habituellement à température ambulante. A l'issue de la réaction, on obtient un précipité ou une suspension qui peut être séparé, si nécessaire, du mélange réactionnel par tout moyen connu. Le produit séparé peut être lavé. Le séchage ultérieur [étape ] ou, plus généralement la récupération du précipité peut notamment se faire par un procédé du type atomisation ou lyophilisation (le premier des deux est préféré). Selon un mode de réalisation préféré de l'invention la sXparX du précipité du mélange réactionnel et son séchage se fait par atomisation, c'est-àdire par pulvérisation du mélange dans une atmosphère chaude (parfois désigné sous l'expression anglo-saxonne de "spray-drying"). L'atomisation peut être réalisée au moyen de tout pulvérisateur connu en soi, par exemple par une buse de pulvérisation du type pomme d'arrosoir ou autre. On peut également utiliser des atomiseurs dits à turbine. Sur les diverses techniques de pulvérisation susceptibles d'être mises en oeuvre dans le présent procédé, on pourra se référer notamment à l'ouvrage de base de MASTERS intitulé SPRAY-DRYING (deuxième édition, 1976, Editions Gerge Godwin - London). On notera que l'on peut également mettre en oeuvre l'option d'atomisation-séchage au moyen d'un réacteur flash", par exemple du type mis au point par la Demanderesse et décrit notamment dans les demandes de brevet français n" 2 257 326, 2 419 754 et 2 431 321. Dans ce cas, les gaz traitants (gaz chauds) sont animés d'un mouvement hélicoïdal et s'écoulent dans un puits tourbillon. Le mélange à sécher est injecté suivant une trajectoire confondue avec l'axe de symétrie des trajectoires hélicoïdales desdits gaz, ce qui permet de transférer parfaitement la quantité de mouvement des gaz au mélange à traiteur. Les gaz assurent ainsi en fait une double fonction : d'une part la pulvérisation, c'est à dire la transformation en fines gouttelettes, du mélange initial, et d'autre part le séchage des gouttelettes obtenues. Par ailleurs, le temps de séjour extrêmement faible (généralement inférieur à 1/10 de seconde environ) des particules dans le réacteur présente pour avantage, entre autres, de limiter d'éventuels risques de surchauffe par suite d'un contact trop long avec les gaz chauds. Selon les débits respectifs des gaz et du mélange à sécher, la température d'entrée des gaz est comprise entre 400 et 900"C et plus particulièrement entre 600 et 800"C, la température du solide séché entre 110 et 250 C, de préférence entre 125 et 200"C. En ce qui conceme le réacteur flash mentionné plus haut, on pourra notamment se référer à la figure 1 de la demande de brevet français 2431 321. Celui-ci est constitué d'une chambre de combustion et d'une chambre de contact composée d'un bicône ou d'un cône tronqué dont la partie supérieure diverge. La chambre de combustion débouche dans la chambre de contact par un passage réduit. La partie supérieure de la chambre de combustion est munie d'une ouverture permettant l'introduction de la phase combustible. D'autre part la chambre de combustion comprend un cylindre interne coaxial, définissant ainsi à l'intérieur de celle-ci une zone centrale et une zone périphérique annulaire, présentant des perforations se situant pour la plupart vers la partie supérieure de l'appareil. La chambre comprend au minimum six perforations distribuées sur au moins un cercle, mais de préférence sur plusieurs cercles espacés axialement. La surface totale des perforations localisées dans la partie inférieure de la chambre peut être très faible, de l'ordre de 1/10 à 1/100 de la surface totale des perforations dudit cylindre interne coaxial. Les perforations sont habituellement circulaires et présentent une épaisur très faible. De préférence, le rapport du diamètre de cellesci à l'épaisseur de la paroi est d'au moins 5, I'épaisseur minimale de la paroi étant seulement limitée par les impératifs mécaniques. Enfin, un tuyau coudé débouche dans le passage réduit, dont l'extrémité s'ouvre dans l'axe de la zone centrale. La phase gazeuse animée d'un mouvement hélicoïdal (par la suite appelée phase hélicoidale) est composée d'un gaz, généralement de rait, introduit dans un orifice pratiqué dans la zone annulaire, de préférence cet orifice est situé dans la partie inférieure de ladite zone. Afin d'obtenir une phase hélicoïdale au niveau du passage réduit, la phase gazeuse est de préférence introduite à basse pression dans rorifice précité, c'està-dire à une pression inférieure à 1 bar et plus l:articulierement à une pression comprise entre 0,2 et 0,5 bar au-dessus de la pression existant dans lacharnbre de contact La vitesse de cette phase hélicoïdale est g8n8alement comprise entre 10 et 100 mis et de préférence entre 30 et 60 m/s. Par ailleurs, une phase combustible qui peut être notamment du méthane, est injectée axialement par l'ouverture précitée dans la zone centrale à une vitesse d'environ 100 à 150 m/s. La phase combustible est enflammée par tout moyen connu, dans la région où le combustible et la phase hélicoïdale sont en contact. Par la suite, le passage imposé des gaz dans le passage réduit se fait suivant un ensemble de trajectoires confondues avec des familles de génératrices d'un hyperboloïde. Ces génératrices reposent sur une famille de cercles, d'anneaux de petite taille localisés près et au-dessous du passage réduit, avant de diverger dans toutes les directions. On introduit ensuite le mélange à traiter sous forme de liquide par le tuyau précité. Le liquide est alors fractionné en une multitude de gouttes, chacune celle étant transportée par un volume de gaz et soumise à un mouvement créant un effet centrifuge. Habituellement, le débit du liquide est compris entre 0,03 et 10 m/s. Le rapport entre la quantité de mouvement propre de la phase hélicoïdale et celle du mélange liquide doit être élevé. En particulier il est d'au moins 100 et de préférence compris entre 1000 et 10000. Les quantités de mouvement au niveau du passage réduit sont calculées en fonction des débits d'entrée du gaz et du mélange à traiter, ainsi que de la section dudit passage. Une augmentation des débits entraîne un grossissement de la taille des gouttes. Dans ces conditions, le mouvement propre des gaz est imposé dans sa direction et son intensité aux gouttes du mélange à traiter, séparées les unes des autres dans la zone de convergence des deux courants. La vitesse du mélange liquide est de plus réduite au minimum nécessaire pour obtenir un flot continu. On obtient à l'issue de l'étape de séchage etiou de séparation un composé selon l'invention qui va maintenant être décrit plus précisément. Dans le cas d'un composé à base de terres rares seulement, ce composé est un produit amorphe à base d'oxyde ou d'oxyhydroxyde de terre rare et d'anions du précurseur de la terre rare. II peut se présenter sous la forme d'un coeur à base d'au moins un oxyde ou d'un oxyhydroxyde de terre rare ou d'un oxyhydroxychlorure ou d'un oxyhydroxyacétate entouré d'an ions du précurseur de la terre rare. Dans le cas d'un composé à base d'une terre rare et d'un autre élément, le composé est aussi à base d'oxyde ou d'oxyhydroxyde de terre rare et de l'autre élément et d'an ions des précurseurs. II peut aussi se présenter sous la forme d'un coeur à base d'au moins un oxyde ou d'un oxyhydroxyde de terre rare ou d'un oxyhydroxychlorure ou d'un oxyhydroxyécètate entouré d'anions du précurseur de la terre rare étant entendu que l'on peut avoir un oxyde ou oxyhydroxyde mixte de la terre rare et de l'autre élément. Par exemple, dans le cas particulier d'un composé à base de cérium et de zirconium préparé à partir d'acétate de cérium, on a un composé présentant un coeur à base d'au moins un oxyde et d'un oxyhydroxyde de cérium et de zirconium entouré d'an ions acétate. En ce qui conceme les proportions respectives des éléments rentrant dans la composition des composés issus de l'étape T (gamma) selon l'invention, en cas de présence d'au moins une terre rare avec un élément autre qu'une terre rare, II est souhaitable que la proportion en terre rare soit d'au moins la moitié, avantageusement d'au moins les deux tiers, de préférence au moins les quatre cinquièmes en masse par rapport à l'ensemble des éléments exprimés en oxyde. Une caractéristique essentielle des composés issus de l'étape r (gamma) selon l'invention est leur dispersibilité dans l'eau. Cette dispersibilité dans reau est d'au moins 50%, plus particulièrement d'au moins 60% et d'au moins 80% dans le cas particulier de l'eau acidulée. La dispersibilité est le rapport (P1 - P2)/P1 exprimée en %, P1 étant la masse initiale de produit mis en suspension dans l'eau et P2 la masse de précipité résiduel sec obtenu après centrifugation de la suspension préalablement obtenue, séparation des eaux-mères et du précipité et séchage de ce demier. La dispersibilité dans l'eau acidulée est donnée de la même manière mais à partir d'une suspension dont le pH est de 4. Une caractéristique intéressante des composés issus de l'étape r (gamma) selon l'invention est aussi leur faible teneur en nitrate. Cette teneur en poids est d'au plus 1000 ppm, plus particulièrement d'au plus 200 ppm et encore plus particulièrement d'au plus 100 ppm. Une autre caractéristique des composés issus de l'étape r (gamma) selon l'invention est, dans le cas d'un mélange de sels, leur homogénéité chimique. En effet, les composés à base d'au moins une terre rare et d'au moins un autre élément choisi dans les groupes IVA, VIIA, VIII, IB, llB, IIIB ET WB présentent une homogénéité chimique telle que les domaines dbétérogénéité sont inférieurs à 10 nm2. Ceci signifie qu'il n'y a pas de différence dans la composition chimique des produits de l'invention entre des zones de surface de 10nm2. Ces caractéristiques d'homogénéité sont déterminées par analyse MET EDS. Plus particulièrement, le domaine d'hétérogénéité a été mesuré par la méthode de cartographie par spectroscopie à dispersion d'énergie (EDs) en utilisant une microsonde de microscopie électronique à transmission (MET). La granulométrie des composés issus de l'étape Y (gamma) selon l'invention peut varier en fonction notamment du mode de séchage. Elle peut se situer entre 1 et îOpm. Toutes les tailles données ici et dans la suite de la description sont des tailles moyennes. Dans le cas plus particulier des composés à base de cérium seul ou à base majoritairement de cérium, la taille des cristallites est d'au plus 4nm. Cette mesure se fait à partir des spectres RX et par analyse MET. L'intérêt principal des composés issus de l'étape T (gamma) selon l'invention est leur capacité à donner des sols ou suspensions colloïdales aqueux. Ces sols aqueux vont maintenant être décrits plus particulièrement. Ils sont obtenus en redispersant dans l'eau les composés décrits ci dessus. Pour favoriser la dispersion des composés il peut être avantageux de les disperser dans un milieu aqueux légèrement acidifié notamment avec de l'acide acétique et présentant par exemple un pH d'environ 4. On obtient ainsi des sols dont les principales caractéristiques sont les suivantes. Ils sont constitués d'oxydes ou d'oxyhydroxydes de terres rares et éventuellement d'au moins un autre élément En outre, les colloides présentent une homo-ité chimique telle que les domaines d'hétérogénéité soient inférieurs à 10nu2. Cette homogénéité chimique est mesurée comme précédemment (MET - EDAX). Une autre caractéristique des sols aqueux de l'invention est leur caractère faiblement acide. Ils présentent en effet un pH d'au moins 3 et plus particulièrement compris entre 5 et 8. La première étape a) du procédé de préparation du sol organique selon la présente invention va maintenant être décrite. Les sols aqueux décrits ci-dessus constituent une bonne phase aqueuse comportant en dispersion au moins un composé oxygéné métallifère et conviennent très bien pour la mise en phase organique. b la concentration en matière solide de la phase aqueuse peut varier dans un large domaine : de 1 à40%, avantageusement de5 à3o%, de préférence de 10 à 20% (% massique). Plus généralement, afin de conduire de manière satisfaisante le procédé de l'invention, il est souhaitable que le sol aqueux de départ satisfasse aux exigences suivantes: le taux de métal sous forme d'un composé oxygéné métallifère colloïdal doit être très élevé, avantageusement 90 %, de préférence supérieur ou égal à 95 % et en règle générale aussi élevé que possible la concentration du sol aqueux en composé oxygéné métallifère colloidal doit être suffisante et se situer de préférence entre 0,1 et 3 moles/litre, le sol aqueux doit présenter de bonnes propriétés de stabilité athermique et ne pas floculer à la température de réaction qui est supérieure à 600C et varie le plus souvent entre CCC et rébuîîitlon (variable selon la pression). Selon une des caractéristiques particulièrement avantageuses de l'invention, il convient de veiller à ce que il n'y ait aucune particule trop grossière dans le sol aqueux et donc dans le sol final. Ainsi, il est préférable qu'au pus 5 %, avantageusement au plus 1 %, de préférence au plus 0,5 %, en masse des particules du sol aqueux aient une taille supérieure à 0,1 micromêtre, avantageusement à 0,05 micromètre, de préférence à 0,02 micromètre. L'élimination des particules les plus grossières peut se faire par toute technique permettant d'éliminer sélectivement les particules. Cette élimination peut se pratiquer sur le sol aqueux, sur le sol organique ou sur les deux. Toutefois on préfère qu'il y ait au moins une séparation sur le sol aqueux La technique préférée est la centrifugation. Une centrifugation du sol aqueux correspondant à 1000 à 10 000 G pendant une heure donne en général de bons résultats. On peut toutefois aller jusqu'à des centrifugations correspondant à 50 000 G, la limite n'est qu'une limite d'ordre technologique. II est à noter que la centrifugation préalable à l'étape de constitution du sol organique, souvent appelée étape d'extraction, favorise cette dernière. La teneur en métal du sol selon l'invention est avantageusement au plus égale 2/3 en masse de préférence entre environ 10 et 40 % (masse). Pour l'utilisation en additif pour diesel embarqué, il est préférable que la teneur ne descendent pas en dessous de 1/6 de préférence de 1/5. Les sols organiques, selon la présente invention, sont en général préparés de manière connue par chauffage d'un sol aqueux contenant ledit composé oxygéné métallifère, en présence dudit diluant et dudit système acide amphiphile. Lorsque le sol est réalisé à partir de plusieurs métaux, la rXparbbon (en masse et topologique) entre les différents métaux du sol est celle du composé solide dispersé dans la phase aqueuse. Toutefois, bien que dans le procédé de préparation du composé oxygéné métallifère, les terre(s) rare(s) soient à l'état d'oxydation III (ou deux dans le cas de l'europium), pour obtenir une bonne stabilité au stockage il est souhaitable que la proportion superficielle (sur une épaisseur de 3 atomes métalliques, avantageusement, de 5 atomes métalliques)en terre(s) rare(s) présentant un degré de valence IV (en général le cérium) soit au moins la moitié, avantageusement les deux tiers, de préférence les trois quarts. Bien entendu la dite proportion peut être répartie dans la masse et non seulement dans la surface. Le milieu liquide organique utilisé dans le procédé de l'invention peut être un hydrocarbure aliphatique ou cycloaliphatique inerte où leur mélange tel que par exemple des essences minérales où de pétrole, éthers minéraux oû de pétrole pouvant contenir également des composantes aromatiques. Les exemples comprennent l'hexane, I'heptane, I'octane, le nonane, le décane, le cyclohexane, le cyclopentane, le cycloheptane et les naphtènes liquides. Les sohtants aromatiques tels que le benzène, le toluène, l'éthylbenzène et les xylènes conviennent également ainsi que les coupes pétroiieres du type Sdsesso (marque déposée par la Société EXXON) notamment le Solvesso 100 qui contient essentiellement un mélange de méthylôthyl et triméthylbenzène et le Solvesso 150 qui renferme un mélange d'alcoylbenzènes en particulier de dimêthyléthylbenzène et de tétraméthylbenzène. On peut mettre en oeuvre également des hydrocarbures chlorés tels que le chloro- ou dichlorobonzène et le chiorotoluène aussi bien que des éthers aliphatiques et cycloaliphatiques tels que l'éther de diisopropyle, l'éther de dibutyle et les cétones aliphatiques et cycloaliphatiques telles que la méthyl sohwtone, la diisobutylcétone, I'oxyde de mésityle. Les esters peuvent être envisagés, mais ils présentent l'inconvénient de risquer d'être hydrolysés. On peut citer comme esters susceptibles d'être utilisés ceux issu des acides cités dans la présente demande avec des alcools en C1 à C8 et notamment les palmitates d'alcool secondaire tel l'isopropanol. On choisira le liquide organique ou système solvant en tenant compte de l'acide organique solubilisant utilisé, de la température de chauffage et de l'application finale de la solution ou dispersion colloïdale. Dans certains cas, il est préférable d'employer un mélange de solvants. La quantité de liquide ou sohoint détermine évidemment la concentration finale. II est plus économique et plus commode de préparer des dispersions plus concentrées qui pourront être diluées plus tard, lors de leur emploi. C'est pour cette raison que la quantité de soh,ant n'est pas critique. II peut être avantageux d'ajouter dans la phase organique un agent promoteur dont la fonction est d'accélérer le transfert des colloides de la phase aqueuse à la phase organique et d'améliorer la stabilité des sols organiques obtenus. A titre d'agents promoteurs, on peut utiliser les composés à fonction alcool et tout particulièrement des alcools aliphatiques linéaires ou ramifiés ayant de 6 à 12 atomes de carbone. Comme exemples spécifiques, on peut citer l'éthyl-2 hexanol, le décanol, le dodécanol où un mélange d'entre eux. La proportion dudit agent dans la phase organique n'est pas critique et peut varier dans de larges limites. Toutefois une proportion comprise entre 2 et 15 % en poids convient généralement bien. Si le champ des acides utilisables est très vaste, le nombre total de carbone dans la molécule pour obtenir une bonne dissolution, est toutefois un peu plus contraignant. Le nombre total (moyen si racide utilisé est un mélange) de carbone des acides est avantageusement supérieur à 6 de préférence à 10, il est également souhaitable qu'il soit inférieur à environ 60. Si l'on désire des concentrations élevée en terre rare, et notamment en cérium, ou équivalent il est souhaitable de choisir des acides aussi courts que possible. Ces acides peuvent être linéaires ou ramifiés. II est préférabb toutefois que les ramifications soient, soit loin de la fonction carboxylique, soit peu nombreuses et portées par des carbones différents. Les acides carboxyliques utilisables pour la présente invention peuvent être des acides aryliques, aliphatiques ou arylaliphatiques. Ils peuvent porter d'autres fonctions à condition que ces fonctions soient stables dans les milieux où l'on désire utiliser les composés de terre(s) rare(s), et notamment de cérium, selon la présente invention. Pour que le sol reste utilisable au température basse, en dessous de l'ambiante, voire en dessous de zéro degré centigrade, il est préférable que le point de fusion de l'acide, ou du mélange d'acide soit au plus égal à 50"C avantageusement à l'ambiante, de préférence à zéro degré centigrade. Ainsi, on peut aisément utiliser des acides carboxyliques dont la chatne carbonée porte des fonctions cétoniques comme les acides pyruviques substitués en alpha de la fonction cétone. Cela peut être également des acides alpha halogéno carboxyliques ou des acides alpha-hydroxycarboxyliques. La chaîne rattachée au groupe carboxylique peut porter des insaturations. Toutefois en général on tend à éviter de trop nombreuses doubles liaisons car le cérium catalyse la réticulation des doubles liaisons. La chaîne peut être interrompue par des fonctions éther (éventuellement thioéther) ou ester à condition de ne pas trop altérer la lipophilicité de la chaîne porteuse du groupe carboxylique. Ainsi on peut mettre en oeuvre des acides carboxyliques aliphatiques, des acides suifoniques aliphatiques, des acides phosphoniques aliphatiques, des acides alcoylarylsulfoniques et des acides alcoylarylphosphoniques poss8dant environ de 10 à environ 40 atomes de carbone, qu'ils soient naturels ou synthétiques. On peut les utiliser seuls ou en mélange entre eux. A titre d'exemples paradigmatiques, on peut citer les acides gras du talbl, dhuile de coco, de soja, de suif, d'huile de lin, l'acide oléique, L'acide linoléique, L'acide stéarique et ses isomères, I'acide, L'acide pélargonique, I'acide caprins, L'acide laurique, l'acide myristique, L'acide dodécylbenzènesulfonique, l'acide éthyl-2 hexanoique, L'acide naphténique, I'acide hexoique, l'acide toluène sunonique, I'acide toluène-phosphonique, l'acide lauryl-sunonique, I'acide saur* phosphonique, l'acide palmityl-sulfonique et l'acide palmityl phc;phonique. D'une manière préférentielle, on utilise l'acide oléique ou les acides alcoylarylsunoniques. La quantité d'acide organique amphiphile mise en oeuvre exprimée en nombre de moles d'acide par mole d'oxyde (lato sensu) peut varier dans de larges limites entre 1/10 et 1 mole par atome de terre rare. La borne supérieure ne présente pas de caractère critique mais il n'est pas nécessaire de mettre en jeu davantage d'acide. D'une manière préférentielle, I'acide organique est mis en oeuvre à raison de 1/5 à 4J5 mole par atome de terre rare. Dans la phase organique, la proportion entre le solvant organique et l'acide organique n'est pas critique. Le rapport pondéral entre le solvant organique et l'acide organique est choisi, de préférence, entre 0,3 et 2,0. L'ordre d'introduction des différents réactifs est indifférent. On peut effectuer le mélange simultané de la ou des dispersions aqueuses colloïdales, de racide organique, du solvant organique et éventuellement de l'agent promoteur. On peut également faire le prémélange de l'acide organique, du solvant organique et éventuellement de l'agent promoteur qui constituent la phase organique. La température du milieu réactionnel est choisie préférentiellement dans un intervalle allant de 60 C à à 50 C. Dans certains cas, en raison de la volatilité du solvant organique il y a lieu de condenser ses vapeurs par refroidissement à une température inférieure à son point d'ébullition. Avantageusement, on travaille à une température comprise entre 60 et 120 C, de préférence entre 90 et 110 C. On maintient le mélange réactionnel sous agitation pendant toute la durée du chauffage qui peut être de moins d'une heure à une journée environ, de préférence entre 2 heures et une demijoumée. Au bot du temps de chauffage précité, on arrête le chauffage. On note la présence de deux phases : une phase organique contenant en dispersion, le complexe oxyde métallique - acide organique et une phase aqueuse résiduelle. On sépare ensuite la phase organique et la phase aqueuse selon les techniques classiques de séparation : décantation, centrifugation, etc... Conformément à la présente invention, on obtient des dispersions organiques colloïdales d'oxyde(s) métallique(s) dont la taille des colloides peut être très variable et peut être contrôlée en jouant sur certains paramètres notamment le diamètre des dispersions aqueuses colloïdales de départ laquelle dépend du respect des conditions d'hydrolyse. Le contrôle de la taille des particules du sol organique est plus subi que contrôlé. Pour certaines applications il est possible d'utiliser le mélange réactionnel tel quel mais parfois il est souhaitable d'éliminer l'eau qui peut représenter de 1 à 3 % en poids de la phase organique. A cet effet, on met en oeuvre les moyens bien connus par l'homme de l'art, par exemple passage sur agent de dessiccation (y compris un filtre à membrane hydrophobe) ou radjonction d'un tiers solvant inerte par rapport au composé de Mn+, ayant un point d'ébullition1 de préférence, inférieur à 100"C et formant un azéotrope avec l'eau puis distillation de l'azéotrope obtenu. A titre de tiers solvants convenant à l'invention, on peut citer les hydrocarbures aliphatiques, tels que l'hexane, I'heptane, les hydrocarbures cycloaliphatiques: aromatiques, ou les alcools tels que par exemple, éthanol, éthylène glycol, diéthylène glycol etc... II est préférable, notamment pour les applications comme adjuvant du gazole que la teneur en eau soit au plus égale à 1 %, avantageusement à 1 pour mille, de préférence à 100 ppm. Le domaine préféré est de 15 à 25 atomes de carbone pour les acides dudit système amphiphile. Lorsque le système est un mélange d'acides le nombre de carbone peut être fractionnaire puisqu'il s'agit alors d'une moyenne et les contraintes sur la moyennes sont avantageusement les mêmes que celles ci-dessus pour l'un des, ou le, constituant(s) dudit système amphiphile. La contrainte minimale est que la moyenne des atomes de carbone des acides dudit système amphiphile soit au moins égale à 10 atomes de carbone. Plus spécifiquement la moyenne des atomes de carbone des acides dudit système amphiphile est avantageusement de 11 à 25, de préférence db 15 à 25. Pour obtenir de meilleurs résultats, surtout quand la longueur de chatne est faible (intérieure à 14 atomes de carbone), lorsque la ramification est unique et surtout lorsqu'elle est située en position T gamma ou delta de l'atome porteur de l'hydrogène acide, il est très souhaitable que cette ramification soit d'au moins deux atomes de carbone, avantageusement trois. Pour expliciter la nomenclatures des positions on trouvera ci-après les exemples du phosphate acide de di éthyS2hexyles et de l'acide éthyS2 octanoique I bêta gem delta n ma I - - - - - on H) (atome) (atome) (al)l (atome) (atome) (atome) HO - -0 - - - P(C8Hl7) CH2 CH(C2H5) CH2(C3H7) CH2 Cg - CH2 CH2(CH GH(C2H5) H7) (C3 On préfère que la partie linéaire la plus longue soit d'au moins 6, de préférence 8 carbones. II est avantageux que le pKa d'au moins un des acides soit au plus égal à 5, de préférence à 4,5. II est également avantageux que la ou les chatne(s) latérale(s) des acides ramifiés comporte au moins deux atomes, de préférence trois atomes de carbone. II est préférable, notamment lorsque les acides sont des acides carboxyliques, que le système d'acide amphiphile soit un mélange d'acides. Dans ce cas les conditions sur la ramification doivent jouer sur au moins la moitié, avantageusement le deux tiers, de préférence les quatre cinquièmes en mole des acides constitutifs dudit système d'acide(s) amphiphile(s). Parmi les acides donnant de très bons résultats, on peut citer les acides contenant du phosphore, comme les acides phosphoriques, notamment les diesters de l'acide phosphorique, les acides phosphoniques, et leurs mono esters, et les acides phosphiniques. Parmi les acides carboxyliques donnant de bons résultats, il convient de citer les acides constitutifs du mélange d'acides connu sous le nom d'acide isostéarique. Le système d'acide est avantageusement l'acide isostéaquus luh même. Le point de fusion commençante du système d'acide(s) amphiphile(s) est avantageusement inférieur à 50 C, plus avantageusement inférieur ou égal à 20 C, de préférence au plus égal à 0 C. Pour une bonne stabilité et pour une bon extraction il est souhaitable que le rapport molaire entre l'extractant et le métal tétravalent, de préférence le cérium, soit compris entre 0,1 et 0,6, de préférence entre 0,2 et 0,4. Ce rapport croit quand la taille des particules décroît. Pour obtenir des sols particulièrement stables, comme il a été montré que la présence de particules grossières nuisait à la stabilité à long terme des sols selon la présente invention, ou même des sois réalisés à partir d'acides plus classiques, il est préférable qu'au plus 5 %, avantageusement au plus 1 %, de préférence au plus 0,5 % en masse des particules d'oxyde de métal tètravalent, soit au plus égal à 0,1 micromètre, avantageusement à 0,05 micromètre, de préférence à 0,02 micromètre. Tout diluant conduisant à un sol stable entre dans le cadre de cette invention. Les sols selon la présente invention peuvent être utilisés selon de nombreuses mises en oeuvre. Selon la mise en oeuvre désirée, il convient de choisir un compromis en tenant compte des données techniques czaprès; pour la synthèse et la stabilité il est souhaitable d'éviter les hydrocarbures très apolaires, comme par exemple les hydrocarbures aliphatiques non cycliques. Les diluants, tels les ester ou éthers, présentant une fonction polaires donnent de bons résultats, mais pour certains usages peuvent être à éviter dans la mesure du possible. le mélange de diluants peut apporter une solution en compensant la non polarité de certains diluants par l'adjonction de composés polaires, en général des solvants. Selon une mise en oeuvre particulièrement avantageuse de la présente invention, le sol est utilisé pour former un sol dilué dans un gazole. le sol initial est en général très concentré, ce qui limite la latitude de l'homme de métier. Par ailleurs pour des raisons de compatibilité avec le gazole, et ses nombreux additifs, les diluants sont alors de préférence peu polaires. Comme éléments constitutifs d'un diluant, les composés aromatiques ou aliphatiques sont préférables aux composés présentant une fonction polaire, tel que par exemple les fonctions ester ou éther. II est préférable que les diluants aient un indice de Kauri Butanol (mesuré selon la norme ASTM D Il 33) inférieur à 105, avantageusement inférieur à 90. Pour l'utilisation en tant qu'additif embarqué il est préférable que le point de fusion des diluants, ou mélanges de diluants, soient bas et rEpondera aux contraintes de point de fusion décrites dans le présent titre à propos du système d'acide amphiphile. II est également préférable que ces diluants présentent une solubilité dans l'eau très faible, de préférence inférieure à 5 % en masse, de préférence au plus à 1 %, plus préférentiellement au plus égale à 0,5 % en masse. De manière symétrique, il est également préférable que l'eau soit soluble à au plus 5 %, de préférence au plus à 1 %, plus préférentiellement au plus à 0,5 % dans le diluant. Parmi les diluants préférés, il convient de citer les composés hydrocarbonés aromatiques et leurs mélanges, ainsi que les composés aliphatiques et leurs mélanges contenant moins de 50 %, de préférence 25 % ou plus préférentiellement 1 % de composés aromatiques. Les oxydes de métal tétravalent peuvent contenir des proportions relativement réduites de métaux présentant d'autres valences. En généra', la proportion d'éléments d'addition, ou d'impuretés, contenue dans les particules de métal tétravalent, ne dépassa 10 % en masse, plus générleement 5 % en masse. La teneur en métal tétravalent du sol selon l'invention est avantageusement au plus égale 2/3 en masse de préférence entre 30 et 40 % (masse). Pour l'utilisation en additif pour diesel embarqué, il est préférable que la teneur ne descendent pas en dessous de 116 de préférence de 1/5. Les sols organiques, selon la présente invention, sont en général préparés de manière connue par chauffage d'un sol aqueux contenant le dit oxyde de métal tétravalent, en présence dudit diluant et dudit système acide amphiphile. Selon une des caractéristiques particulièrement avantageuses de l'invention il convient de veiller à ce que il n'y ait aucune particule trop grossière dans le sol aqueux et donc dans le sol final. L'élimination des particules de tailles les plus grossières peut se faire par toute technique permettant d'éliminer sélectivement les particules les plus grossières. Cette élimination peut se pratiquer sur le sol aqueux, sur le sol organique ou sur les deux. Toutefois on préfère qu'il y ait au moins une séparation sur le sol aqueux La technique préférée est la centrifugation. Une centrifugation du sol aqueux correspondant à 1000 à 10 000 G pendant une heure donne en général de bons résultats. On peut toutefois aller jusqu'à des centrifugations correspondant à 50 000 G, la limite n'est qu'une limite d'ordre technologique. II est à noter que la centrifugation préalable à l'étape de constitution du sol organique, souvent appelée étape d'extraction, favorise cette dernière. Les sols aqueux sont avantageusement réalisés par hydrolyse, de préférence par thermohydrolyse. Parmi les techniques utilisables pour la présente invention, on peut citer les techniques divulguées dans la demande de brevet européen publiée sous le numéro 97563 au nom de la demanderesse. On peut également citer la demande de brevet européen publiée sous le numéro 206907. Lesdits sols obtenus selon l'invention présentent une itd;Wi en composé de cérium IV qui peut être très élevée puisqu'elle peut aller jusqu'à 3,5 M à 4 M de Ce02. On constate que le rendement d'extraction du cérium dans la phase organique est très bon puisqu'il peut atteindre 90 à 95 %. Par diffusion quasi élastique de la lumière, on met en évidence la prXse e de colloides ayant un diamètre hydrodynamique variable avec les conditions de préparation et inférieure à 100 À (c'est à dire à la mite de détection des appareils actuels). Les sols organiques ainsi élaborés présentent une excellente stabilité. On n'observe pas de décantation au bout de plusieurs mois. Selon une des caractéristiques préférées de la présente invention, le sol est tel que, ajusté à une concentration en cérium métal contenu de 30 %, la viscosité du sol à 25 "C est au plus égale à 20 mPa.S, avantageusement à 15 mPaS, de préférence à 10 mPaS. II est également préférable que les contre anions de la solution de cérium source du sol, ne soient plus présents dans les divers sols selon la présente invention qu'à une teneur au plus égale à 0,1; avantageusement à 0,05, de préférence à 0,03 équivalents par 100 grammes de bioxyde de cérium. Cette contrainte est surtout valable pour la couche superficielle des cristallites, couche d'épaisseur pentaatomique. Cette viscosité peut-etre mesurée par 1low shear" de marque Contraves en faisant varier le gradient de vitesse de 0,01 à 1. Les sols organiques ainsi obtenus peuvent être dilués pour obtenir des concentrations de 10 à 500 de préférence de 50 à 200 ppm. Le diluant est avantageusement un carburant pour moteur à combustion interne de préférence diesel; I'invention vise donc aussi des sols dont la phase organique est essentiellement constituée de gazole et de ses additifs. L'invention concerne également l'utilisation des sols organiques préparés selon l'invention comme siccatifs dans l'industrie des peintures et vernis en vue d'accélérer le séchage des huiles insaturées et comme adjuvants de combustion dans les combustibles ou carburants liquides des générateurs énergétiques tels que moteurs à explosion, brûleurs à mazout ou propulseurs à réaction. Les sols selon l'invention peuvent également être ut Les exemples non limitatifs suivants illustrent rinvention. mode opératoire commun Dans ces exemples, la dispersibilité dans l'eau est mesurée de la maniée suivante: on introduit îg de produit sec dans une fiole jaugée de 50ml, on complète en eau à 50ml et on agite pendant 15 minutes. La suspension obtenue est centrifugée à 4500t/mn pendant îOmn. Les eaux-mères sont ensuite séparées du précipité qui est séché à 1200C pendant une nuit La dispersibilité est donnée par le rapport (P1 - P2)/P1 exprimée en %, P1 étant la masse initiale de îg et P2 la masse de précipité résiduel sec. La dispersibilité dans l'veau acidulée est déterminée en utilisant le même mode opératoire mais la suspension de 50 ml est amenée à pH 4 avec de l'acide acétique concentré. Enfin, la mesure par diffusion quasi élastique de la lumière permet de prouver la présence de colloides dans les eaux-mères. Sous l'expression de "terres rares" on entend le lanthane, les lanthanides ainsi que l'yttrium et le scandium, les plus courantes [et les préférées] sont le lanthane, les lanthanides ainsi que l'yttrium. Exemple 1: sol organique de cérium III On place 0,51 d'une solution 3,6M de NH40H dans un réacteur å température ambiante avec une forte agitation (1 6OOtrlmn). On introduit à raide d'un goutte à goutte rapide 0,51 d'une solution 0,6M d'acétate de cérium. Le pH passe de 11,5 à 9,5 dès le début de l'introduction de l'acétate de cérium III. On maintient 30 mn l'agitation après l'introduction de tout l'acétate. La température reste au niveau de la température ambiante. On sépare ensuite le précipité obtenu par filtration sur fritté n"4. Le précipité est ensuite lavé par lavage piston avec 21 d'eau déminéralisée. Le précipité est séché par lyophilisation en 24h ou par atomisation avec un atomiseur Bûchai. Dans ce demier cas, la température de sortie du solide est de 110"C. L'analyse MET montre que le composé obtenu présente une taille moyenne de cristallites élémentaires de 2,5nm. La teneur en nitrate est de 80ppm. Le composé présente une dispersibilité dans l'eau de 95%. Le composé redispersé dans l'eau déminéralisée donne un sol dont le pH est de 5 et dont la taille des colloides est de 4nm. 15g d'oxyde de cérium sous forme d'hydrate atomisé sont repris dans 100 ml d'eau de façon à obtenir un sol aqueux de concentration 150 g,'. Pour former 100g de sol organique, 14,8 g d'oléfine sont dilués dans 70,2 g de Soivesso 150 (coupe pétrolière aromatique) de façon à obtenir un rapport molaire oleinelCe de 0,6 et une concentration finale en CeO2 dans la phase organique de 15%. La phase organique est mise en contact avec b phase aqueuse sous fable agitation (100tr/min) puis le mélange est porté à reflux (100-103 "C) pendant 4 heures. Après dEarSbon la phase organique chargée en cérium est filtrée sur filtre hydrophobe puis éventuellement centrifugée à 4500 tr/min. Le sol obtenu de concentration 10,4 % est constitué de particules monodisperses de 9 à 10 nm. II est parfaitement stable à l'échelle de plusieurs semaines. Exemple 2: sol organique Ce/Fe Cet exemple concerne la préparation d'un composé cérium - fer dans les proportions respective de 90/10 en poids d'oxyde. On part d'une solution d'acétate de fer obtenue à partir de nitrate de fer par précipitation à l'ammoniaque à pH 7 puis lavage du précipité et resolubilisation dans l'acide acétique à pH 1,5. On forme un mélange d'acétate de cérium et de fer en solution à 70gel dans le rapport d'oxydes 90/10. On fait réagir en continu cette dernière solution avec une solution d'ammoniaque 4M. Les débits respectifs de solution et d'ammoniaque sont de 24mVmn et de 26mVmn. Le pH du milieu réactionnel est de 11. Le précipité obtenu est séché avec un atomiseur Bûchai dans les mêmes conditions que dans l'exemple 1. Le produit présente une dispersibilité dans reau de 65%. L'analyse MET-EDS montre une hétérogénéité inférieure à 10nm2. 20 g d'oxyde Ce/Fe (90/10 en poids d'oxyde) sous forme d'hydrate atomisé sont repris dans 200 ml d'eau de façon à obtenir un sol aqueux de 100 g,'. Pour former 100 g de sol organique, 10 g d'acide isootéarique sont dilues dans 70 g de Solvesso 150 de façon à obtenir un rapport molaire acide isostéariqueloxyde de 0,3 et une concentration finale en oxyde mixte dans la phase organique de 20%. On procède comme dans l'exemple précédent pour effectuer la reprise en phase organique. Le sol organique obtenu, de concentration 19 % massique en oxyde mixte, présente une couleur noire limpide avec des reflets orangés. II est parfaitement stable. Exemple 3: sol organique Ce/La Cet exemple concerne la préparation d'un composé cériumllanthane dans les proportions respectives en poids d'oxyde de 80/20. On prépare une solution comprenant par litre 135,2g d'acétate de cérium et 35,1g d'acétate de lanthane. On fait réagir cette solution en continu avec un débit de 18mVmn avec une solution d'ammoniaque 4M au débit de 26mVmn. On sèche avec un atomiseur Bûchai toujours dans les mêmes conditions. Le composé obtenu présente une teneur en nitrate de 70ppm et une dispersibilité dans l'eau de 60%. L'analyse MET-EDS du produit montre une hétérogénéité inférieure à 10nom2. 20 g d'oxyde Ce/La (80/20 en poids d'oxyde) sous forme d'hydrate atomisé sont repris dans 200 ml d'eau de façon à obtenir un sol aqueux de 100 g". Pour former 100 g de sol organique, 9 g d'acide isost8arique sont dilués dans 71 g de Solvesso 150 de façon à obtenir un rapport molaire acide isostéariiilueloxyde de 0,3 et une concentration finale en oxyde mixte dans la phase organique de 20%. On procédé comme dans l'exemple 1 pour effectuer la reprise en phase organique. Le sol organique obtenu, de concentration 11,2% massique en oxyde mixte, présente une couleur noire. Il est parfaitement stable. Exemple 4: sol organique Ce/Mn Cet exemple conceme un composé cériumlzirconium de proportions respectives en poids d'oxydes 82/18. On prépare une solution de chlorure de cérium et de zirconyle dans les proportions requises. On fait réagir en continu et sous une agitation de 700tr1mn cette solution avec une solution d'ammoniaque 4M avec les débits respectifs de 20 et l1mVm. Le pH du milieu réactionnel est de 10,1. Le précipité obtenu est séché avec un atomiseur Bûchai toujours dans les mêmes conditions. Le composé présente une dispereibilité dans l'eau acidulée de 51%. L'analyse MET-EDS du produit montre une hétérogénéité inférieure à 10nom2. 30 g d'oxyde CelMn (90/10 en poids d'oxyde) sous forme d'hydrate atomisé sont repris dans 200 ml d'eau de façon à obtenir un sol aqueux de 150 g,'. Pour former 100 g de sol organique, 10,6 g d'cléïne sont dilués dans 59,4 g de Solvesso 150 de façon à obtenir un rapport molaire oléineloxyde de 0,2 et une concentration finale en oxyde mixte dans la phase organique de 30%. On procédé comme dans l'exemple 1 pour effectuer la reprise en phase organique. Le sol organique obtenu est parfaitement stable. Exemple 5: sol organique Ce/Cu Cet exemple conceme la préparation d'un composé cériumlcuivre dans les proportions respectives en poids d'oxydes de 90/10. On prépare une solution d'acétates de cérium et de cuivre dans les proportions nécessaires. On fait réagir en continu cette solution avec une sokoion de soude 2M dans les débits respectifs de 18Vmn et de 26Vmn. Le composé obtenu est séché avec un atomiseur Bûchai toujours dans les mêmes conditions. L'analyse MET-EDS du produit montre une hétèrogénéiié inférieure à 10nm2. 30 g d'oxyde Ce/Cu (90/10 en poids d'oxyde) sous forme d'hydrate atomisé sont repris dans 200 ml d'eau de façon à obtenir un sol aqueux de 150 g(l. Pour former 100 g de sol organique, 16,5 g d'oléine sont dilués dans 46,5 g de Solvesso 150 de façon à obtenir un rapport molaire oléineloxyde de 0,3 et une concentration finale en oxyde mixte dans la phase organique de 30%. On procède comme dans l'exemple 1 pour effectuer la reprise en phase organique. Le sol organique obtenu présente une couleur noire limpide avec des reflets bleus. Il est stable à l'échelle de plusieures semaines. REVENDICATIONS 1. Procédé de préparation d'une dispersion colloïdale comportant au moins un composé oxygéné de terre(s) rare(s), canSrisX par le fait qu'il compte les étapes suivantes: a) préparer une phase aqueuse comportant en dispersion au moins un composé oxygéné métallifère; (b) mettre en contai, simultanément ou consécutivement, une suspension issue de l'étape (a) avec une phase organique comprenant au moins un agent amphiphile et de préférence un compose ou un mélange organique puant le rle de solvant; (c) récupérer la phase organique; et par le fait que ledit composé oxygéné métallifère est obtenu par un procédé comportant les étapes ci-après: a) on prépare une solution comprenant au moins un sel soluble, le plus souvent un acétate etfou un chlorure, de terre rare; ss) on met en contact la solution avec un milieu basique et on maintient le mélange réactionnel ainsi formé à un pH basique; z) on récupère le précipité formé par atomisation ou lyophilisation.. 2. Procédé selon la revendication 1, caractérisé par le fait que ledit composé oxygéné métallifère est à base d'au moins une terre rare et d'au moins un autre élément choisi dans les groupes IVa, Vlla, VIII, Ib, llb, lllb et IVb de la classification périodique des éléments, et par le fait que ron prépare un mélange comprenant au moins un acétate ou chlorure de ladite terre rare et au moins un sel ou un sol dudit élément; - on met en contact le mélange précité avec un milieu basique et on maintient le milieu réactionnel ainsi formé à un pH basique; - on récupère le précipité formé par atomisation ou lyophilisation. 3. Procédé selon les revendications 1 et 2, caractérisé par le fait que ledit composé oxygéné métallifère est à base d'au moins une terre rare choisie parmi le cérium, l'yttrium, le néodyme, le gadolinium et le praséodyme. 4. Procédé selon les revendications 1 à 3, caractérisé par le fait que ledit composé oxygéné métallifère comporte en outre au moins un autre élément choisi parmi le zirconium, le fer, le cuivre, le gallium, le palladium et le manganèse. 5. Procédé selon les revendications 1 à 4, caractérisé par le fait que l'on maintient constant le pH du milieu réactionnel lors de la mise en contact de la solution ou du mélange précité et du milieu basique. 6. Procédé selon les revendications 1 à 5, caractérisé par le fait que l'on réalise la mise en contact précitée en introduisant la solution ou le mélange précité dans le milieu basique. 7. Procédé selon les revendications 1 à 6, caractérisé par le fait que l'on utilise comme milieu basique une solution d'ammoniaque. 8. Procédé selon les revendications 1 à 7, caractérisé par le fait que ron maintient le pH du mélange réactionnel à une valeur d'au moins 9 et plus particulièrement comprise entre 9,5 et 11. 9. Sol comportant: - des particules de composé oxygéné métallifère; - un système d'acide amphiphile, - un diluant, et caractérisé par le lait que les particules de composé oxygéné métallifère est susceptible d'etre obtenu par un procédé comportant les étapes ci après: a) on prépare une solution comprenant au moins un sel soluble, le plus souvent un acétate etlou un chlorure, de terre rare; b) on met en contact la solution avec un milieu basique et on maintint le mélange réactionnel ainsi formé à un pH basique; g) on récupère le précipité formé par atomisation ou lyophilisation. 10. Sol selon la revendication 9, caracérisé par le fait que le rapport molaire entre le dit acide amphiphile et les élérrémts métalliques du sol est au Plus égale à 0,5. 11. Sol selon les revendications 9 et 10, caractérisé par le fait que le ou les chaînes latérales des acides présentant au moins une ramification, comportent au moins 2 atomes de carbone, de préférence au moins 3. 12. Sol selon les revendications 9 à 11, caractérisé par le fait que ledit système d'acide amphiphile contient de l'acide isostéarique. 13. Sol selon les revendications 9 à 12, caractérisé par le fait que ledit système acide amphiphile est un diester de l'acide phosphorique. 14. Sol selon les revendications 9 à 13, caractérisé par le fait que le point de fusion commençante du système acide amphiphile est au plus égal à 509C, avantageusement à 20 C, de préférence à oOC. 15. Sol selon les revendications 9 à 14, caractérisé par le fait que lesdites particules d'oxyde tétravalent présentent au plus 5 %, avantageusement au plus 1 %, de préférence au plus 0,5 %, en masse d'entre elles, dont la taih soit supérieure à 0,1 micromètre, avantageusement à 0,05 micromètre, de préférence à 0,02 micromètre. 16. Sol selon les revendications 9 à 15, caractérisé par le fait que le diluant contient au plus 50 %, de préférence au plus 1/5ème de carbure aromatique. 17. Carburant pour moteur à combustion inteme, caractérisé par le fait qu'il est obtenu par mélange à un carburant usuel d'un sol selon rune des revendications 9 à 16. 18. Utilisation des sols selon les revendications 9 à 16 comme adjuvarrt des gazole pour moteur diesel.